(57)【要約】【課題】ガラス基板と金属薄膜との間に酸化チタン膜を設けたマイクロチップ及びマイクロチップのガラス基板への金属薄膜と酸化チタン膜の形成方法を提供すること。【解決手段】マイクロチップは流路３内に金属薄膜４を有する第２のマイクロチップ基板２を有し、該基板２と金属薄膜４を構成する例えば金膜４ａの間には緩衝層として消衰係数の小さい酸化チタン膜４ｂが設けられる。上記金属薄膜４は、次のように形成される。上記ガラスからなる基板表面に、金属薄膜の大きさに対応した開口を有する遮蔽部材を設置し、大気雰囲気下で波長２００ｎｍ以下の真空紫外光を含む光を照射する。次いで当該基板を塩化チタン水溶液と亜硝酸イオン含有水溶液の混合液中に浸漬し、所定時間経過後、上記混合液から上記基板を引き上げ、水で洗浄して常温で乾燥させる。次いで、上記基板の遮蔽部材側表面に対して金属薄膜を堆積し、遮蔽部材を除去する。【選択図】    図１
2014235115.tif 000002
【特許請求の範囲】
【請求項１】
金属薄膜が成膜されているガラスからなる基板を含み、該金属薄膜を含む空間に流路が形成されるマイクロチップであって、
基板と金属薄膜の間には、酸化チタン膜が設けられ、
該酸化チタン膜は、一方の面が上記基板に接し、他方の面は上記金属薄膜に接している
ことを特徴とするマイクロチップ。
【請求項２】
上記金属薄膜は、金（Ａｕ）、プラチナ（Ｐｔ）、ロジウム（Ｒｈ）、パラジウム（Ｐｄ）、パラジウム−プラチナ合金（Ｐｄ−Ｐｔ合金）のいずれかからなる
ことを特徴とする請求項１に記載のマイクロチップ
【請求項３】
金属薄膜が成膜されているガラスからなる基板を含み、該金属薄膜を含む空間に流路が形成されるマイクロチップにおける金属薄膜の成膜方法であって、
上記ガラスからなる基板表面に、堆積する金属薄膜の大きさに対応した開口を有する遮蔽部材を設置し、
酸素および水分を含む大気雰囲気下で、上記基板の遮蔽部材側表面に対して波長が２００ｎｍ以下の真空紫外光を含む光を照射し、
当該基板を塩化チタン水溶液と亜硝酸イオン含有水溶液の混合液中に浸漬し、
上記混合液に上記基板を浸漬後、所定時間経過後、上記混合液から上記基板を引き上げ、水で洗浄して成膜プロセスを停止させ、水洗浄後の成形体を常温で乾燥させ、
上記基板の遮蔽部材側表面に対して金属薄膜を堆積後、
上記基板から上記遮蔽部材を除去する
ことを特徴とするマイクロチップにおける金属薄膜の成膜方法。
【請求項４】
上記金属薄膜は、金（Ａｕ）、プラチナ（Ｐｔ）、ロジウム（Ｒｈ）、パラジウム（Ｐｄ）、パラジウム−プラチナ合金（Ｐｄ−Ｐｔ合金）のいずれかからなる
ことを特徴とする請求項３に記載のマイクロチップにおける金属薄膜の成膜方法。
【発明の詳細な説明】
【技術分野】
【０００１】
本発明は、微量の試薬の分離、合成、抽出、分析などに使用される金属薄膜を有するマイクロチップおよびこのマイクロチップにおける金属薄膜の成膜方法に関する。
【背景技術】
【０００２】
近年、例えばシリコン、シリコーン、ガラスなどよりなる小さな基板上に、半導体微細加工の技術によってマイクロスケールの分析用チャネルなどを形成したマイクロチップよりなるマイクロリアクタを用いて微量の試薬の分離、合成、抽出、分析などが行われている。
マイクロチップでは、マイクロチャンネルとも呼ばれる流路に、試薬が配置された反応領域など、各種機能を有する領域を設けることにより、様々な用途に適したチップを構成できる。マイクロチップの用途としては、遺伝子解析、臨床診断、薬物スクリーニングなどの化学、生化学、薬学、医学、獣医学の分野における分析、あるいは、化合物の合成、環境計測などが代表的である。
【０００３】
医学分野において、臨床検査等で免疫反応などの分子間相互作用を利用した測定（表面プラズモン共鳴（Ｓｕｒｆａｃｅ  Ｐｌａｓｍｏｎ  Ｒｅｓｏｎａｎｃｅ：以下、ＳＰＲともいう）測定技術、水晶発振子マイクロバランス（ＱＣＭ）測定技術、金のコロイド粒子から超微粒子までの機能化表面を使用した測定技術など）に使用されるマイクロチップにおいては、例えば、流路内に予め抗体が固定される。そして流路内に抗原を含む試薬を流通させることにより発生する抗体抗原反応に関する測定が、当該マイクロチップを用いて行われる。
【０００４】
以下、ＳＰＲ現象を利用した様々な表面プラズモン共鳴センサ（以下、ＳＰＲセンサともいう）およびそれに用いられるマイクロチップについて説明する。
【０００５】
ＳＰＲ現象は、金属薄膜上に存在する表面プラズモンと呼ばれるプラズマ波と金属薄膜裏面から照射した光が全反射した際に当該金属表面に生じるエバネッセント波との共鳴により、ある角度（共鳴角度）における反射光強度が減衰する現象である。この共鳴角度は金属表面の屈折率に依存する。ＳＰＲセンサは、この共鳴角度の情報により、金属薄膜表面の状態をセンシングするものである。
【０００６】
図２３に、Ｋｒｅｔｓｃｈｍａｎｎにより提案されたＳＰＲセンサの構成を説明するための図を示す。
ＳＰＲセンサ本体は、大気中より屈折率の高いガラスからなるプリズム８上に金属薄膜４が設けられた構造を有する。そしてプリズム８と金属薄膜４との境界面に対して、レーザ光等の単色光が入射される。光の入射角は、境界面にて全反射が発生する臨界角以上の角度に設定される。単色光は境界面にて全反射されてプリズム８外へと進行するが、このときエバネッセント波が金属薄膜４の表面に滲み出す。上記エバネッセント波の波数が、金属表面で発生し得る表面プラズモンの波数と一致した場合、両者の共鳴（以下、表面プラズモン共鳴ともいう）が発生し、入射光のエネルギーの一部が表面プラズモン波のエネルギーに変化する。結果として上記境界面からの反射光が減衰する。
なお、表面プラズモンは金属表面において、光の進行方向と平行な方向に電子の疎密波として伝播するので、表面プラズモン共鳴を発生させるためには、この方向に電場の振動成分を有するＰ偏光の光を入射する必要があり、Ｐ偏光と電場の振動が互いに垂直であるＳ偏光の光では入射しても表面プラズモン共鳴が発生する事は無い。
【０００７】
表面プラズモン共鳴は、入射する光の波長、入射角、金属薄膜表面の屈折率分布等に依存する。よって、金属薄膜４の表面に試料が設置された場合、金属薄膜表面の屈折率が変化するので、表面プラズモン共鳴が発生する際の上記入射する光の入射角も変化する。
すなわち、反射光強度をモニタして、反射光強度が減衰するときの入射角（以下、共鳴角ともいう）を測定し解析することにより、金属薄膜表面の状態を特定することが可能となる。
【０００８】
ＳＰＲセンサは様々な測定に利用されている。例えば特許文献１に記載されているように、ＳＰＲセンサは、誘電体物質の表面近傍の情報や誘電体薄膜の膜厚分布を高感度で測定する顕微鏡として使用される。
また、特許文献２に記載されているように、ＳＰＲセンサは、金属薄膜に接触した溶液（例えば、血液、尿等の試料）などの屈折率やその変動を検出し溶液中の物質量の変動を観測したり、金属薄膜上に固定された抗体が特異的に結合するタンパク質、核酸、その他の生体関連物質などを検出・定量する（抗体抗原反応をモニタリングする）のにも使用される。すなわち、ＳＰＲセンサは、生化学や分子生物学や医療検査等の分野で使用されるバイオセンサとして使用される。
【０００９】
図２４に、マイクロチップおよびそれを用いたＳＰＲセンサの構成例を示す。
ＳＰＲセンサの被検査体として使用されるマイクロチップは、典型的には一対の基板（第１のマイクロチップ基板１、第２のマイクロチップ基板２）が対向して接合された構造を有し、少なくとも１つの上記基板の表面に微細な流路３（マイクロチャンネル：例えば、幅１０〜数１００μｍ、深さ１０〜数１００μｍ程度）が形成されている。
【００１０】
第２のマイクロチップ基板２に金属薄膜４が施され、当該金属薄膜４上に抗体Ｉｇ（抗原受容体）が固定される。流路３は、例えば、第１のマイクロチップ基板１に形成されている。第１のマイクロチップ基板１とガラス製の第２のマイクロチップ基板２とを接合して構成されるマイクロチップにおいて、金属薄膜４および金属薄膜４に固定された抗体Ｉｇは、上記流路３内に存在する。
抗原を含む検体は、流路３の流入口３ａから導入され、流出口３ｂより排出される。
【００１１】
上記したように、表面プラズモン共鳴（ＳＰＲ）を用いた測定では、大気中より屈折率の高いガラスからなるプリズム８上に金属薄膜４が設けられる。よって、本来は図２４における第２のマイクロチップ基板２は図２３に示すようなプリズム８である必要がある。しかしこの場合、各マイクロチップ毎にプリズム８を用意する必要があり、コストが増大する。
よって、第２のマイクロチップ基板２はプリズム８と同じ材質のガラス基板とし、第２のマイクロチップ基板２とプリズム８との間に、ガラスとほぼ同一の屈折率をもった媒質であるマッチングオイル７を介在させる。このようにして、マイクロチップとプリズム８とは光学的に接合される。本構成によれば、各マイクロチップ毎にプリズム８を用意する必要がなく、複数の測定を行う場合、マイクロチップを交換するだけでよい。
【００１２】
金属薄膜４に対して光を照射する光源６ａは例えば半導体レーザ装置であり、例えば波長６７０ｎｍのレーザビームが放出される。光源６ａからの光照射は図示を省略した制御部により制御される。光源６ａから放出されるレーザビームは、図示を省略した偏光素子を通過後Ｐ偏光のレーザビームとなり金属薄膜４に照射される。金属薄膜４からの反射光はＣＣＤ６ｂ（固体撮像素子）により受光される。ＣＣＤ６ｂからの画像情報は不図示の制御部に送出され、ＣＣＤ６ｂからの画像情報を受信した制御部は、当該画像情報を解析して抗体抗原反応をモニタリングする。
【００１３】
図２５は、金属薄膜４の構成例であり、図２４の部分Ａの拡大断面図である。
表面プラズモン共鳴（ＳＰＲ）を発現させる金属薄膜４としては、銀、金、銅、およびアルミニウムなどが使用される。一般的には安価な半導体レーザ装置から放出されるレーザビームの波長は可視もしくは近赤外であるので、このような波長に対応し、かつ、化学的に安定した金（Ａｕ）が採用されることが多い。金膜４ａの厚みとしては、例えば、２０〜５０ｎｍである。
【００１４】
また、金膜４ａとガラス基板である第２のマイクロチップ基板２との密着性を向上させるために、金膜４ａと第２のマイクロチップ基板２との間には、特許文献３に記載されているような緩衝層４ｃが設けられる。緩衝層４ｃとしては、例えばチタン（Ｔｉ）膜が設けられる。チタン膜４ｃの膜厚は、例えば、３〜５ｎｍである。なお、実際には、チタン膜４ｃと金膜４ａとの間には、チタン膜表面が大気中の酸素により酸化された極薄の酸化チタン（ＴｉＯ２）膜４ｂが存在する。
【００１５】
図２５に示す金属薄膜４は例えば以下のような工程で構築される。
まず、ガラス基板である第２のマイクロチップ基板２上に、蒸着法やスパッタ法等でチタン膜が設けられる。次に、当該チタン膜上に蒸着法やスパッタ法等で、膜厚２０〜５０ｎｍの金膜４ａが形成される。
なお、第２のマイクロチップ基板２上にチタン膜４ｃを形成後、当該チタン膜４ｃ上に金膜４ａを形成する間に、チタン膜４ｃが形成された第２のマイクロチップ基板２は空気に曝露されることが多い。よって、チタン膜４ｃ上に金膜４ａを形成する前に、チタン膜４ｃ表面には自然酸化膜である酸化チタン膜４ｂが形成される。すなわち、チタン膜４ｃと金膜４ａとの間に酸化チタン膜４ｂが介在することになる。酸化チタン膜４ｂは高い親水性を示すので、金等の金属薄膜４は酸化チタン膜４ｂ表面に密に接着できていると考えられる。
【先行技術文献】
【特許文献】
【００１６】
【特許文献１】特開平６−１６７４４３号公報
【特許文献２】特開２０００−５５８０５号公報
【特許文献３】特開２００２−２５７７２０号公報
【特許文献４】特開２００１−２６２００８号公報
【特許文献５】特開２００６−１８７７３０号公報
【特許文献６】特許３７１４３３８号公報
【発明の概要】
【発明が解決しようとする課題】
【００１７】
緩衝層であるチタン（Ｔｉ）膜４ｃは、ガラス基板である第２のマイクロチップ基板２と金（Ａｕ）膜４ａとの密着性を向上する接着層として有用な反面、光の消衰係数が大きい。例えば、波長６７０ｎｍの入射光に対するチタン膜４ｃの消衰係数は３．６５と大きい。
そのため、例えばチタン膜４ｃの膜厚が１ｎｍ変動したとしても、金属薄膜４の裏面に照射された光の反射光（すなわち、ＳＰＲ信号）は大きく変わる。
よって、マイクロチップの個体差を小さくするためには、チタン膜４ｃの膜厚が各個体間で均一になるように制御する必要がある。しかしながら、チタン膜４ｃを形成するための蒸着法、スパッタ法において、膜厚の偏差が１ｎｍより小さくなるように制御することは困難であった。そもそも、チタン膜４ｃの膜厚は、上記したように３〜５ｎｍ程度であるため、成膜時の膜厚制御は難しい。
【００１８】
以上の事情を鑑み、緩衝層としてはガラス基板（第２のマイクロチップ基板２）とＡｕ膜等のＳＰＲ用金属薄膜との密着性を向上させつつ、かつ、それ自身の消衰係数が小さいものが求められる。
ここで発明者らは、従来のマイクロチップにおいて、緩衝層であるチタン膜と金属薄膜である金（Ａｕ）膜との間に介在する酸化チタン（ＴｉＯ２）膜に注目した。
酸化チタン膜は、一般に可視域の透過性が高く、可視域における消衰係数が小さい。また、化学的に安定であり、表面は親水性を示す。よって、酸化チタン膜は金膜との密着性も良好であり、ガラス基板である第２のマイクロチップ基板と金膜との密着性を向上する接着層として有用である。また、酸化チタン膜はチタン膜と比較して可視域における消衰係数が小さいので、酸化チタン膜の膜厚の偏差が上記したＳＰＲ信号へ及ぼす影響も小さい。よって、酸化チタン膜の膜厚の均一性は、チタン膜のときのような偏差が１ｎｍ程度の高い均一性を実現しなくてもよい。
【００１９】
しかしながら、従来の酸化チタン膜形成法を用いて、ガラス基板上に金属薄膜の緩衝層としての酸化チタン膜を形成する場合、以下のような不具合があることが分かった。
一般に、基板表面への酸化チタン膜形成は、酸化チタン粉末や１０ｎｍ程度の微細な酸化チタン粒子を水や溶媒に分散させてなる酸化チタンゾルや、チタンアルコキシド等のチタン化合物が溶解したチタニアゾルを基板表面に塗布し、例えば６００°Ｃ以下程度の温度で焼結することにより行われる。酸化チタンゾルやチタニアゾルの基板表面への塗布は、例えば、これらをスプレー等で基板表面に吹き付けることで行われる。同様の例は特許文献４に記載されている。
【００２０】
このようにして、ガラス基板表面に酸化チタン膜を固定する場合、酸化チタン膜は物理的な吸着により固定される。そのため、酸化チタン膜の膜厚に応じて、ガラス基材表面での酸化チタン膜の物理的強度が異なる。すなわち、酸化チタン膜がガラス基材に比較的厚く形成されると、当該酸化チタン膜は剥がれやすくなる。
【００２１】
また、上記のようにしてガラス基材表面に固定された酸化チタン膜は、一般にアモルファス構造であり、アナタース構造に近く、図２６に示すように粒子状の形状となる。よって、このような酸化チタン膜４ｂ上に金膜４ａを蒸着法やスパッタ法で形成しても、酸化チタン膜４ｂと金膜４ａとの結合状態が弱い。
更には、アナタース構造の性質を有する酸化チタン膜４ｂが所々金膜４ａから露出してしまう場合もある。このような場合、金膜４ａ上にたんぱく質等の有機物を固定しても、酸化チタンの光触媒反応により、固定したたんぱく質の少なくとも一部が分解してしまう。
【００２２】
本発明は上記事情に鑑みなされたものであり、その課題は、マイクロチップを形成するガラス基板上に金（Ａｕ）等の金属薄膜が施されたマイクロチップであって、ガラス基板と金属薄膜との間に設ける緩衝層として消衰係数が小さい酸化チタン膜を用いたマイクロチップを提供するとともに、簡便にガラス基板表面に酸化チタン膜を形成可能であって、当該酸化チタン膜の膜厚の制御が可能であるようなマイクロチップのガラス基板への金属薄膜の形成方法を提供することである。
【課題を解決するための手段】
【００２３】
図１に本発明のマイクロチップの構成例を示す。
先に述べたＳＰＲセンサの被検査体として使用されるマイクロチップと同様、本発明のマイクロチップも図１（ａ）に示すように、一対の基板（第１のマイクロチップ基板１、第２のマイクロチップ基板２）が対向して接合された構造を有し、少なくとも１つの上記基板の表面に微細な流路３（マイクロチャンネル：例えば、幅１０〜数１００μｍ、深さ１０〜数１００μｍ程度）が形成されている。
【００２４】
第２のマイクロチップ基板２に金属薄膜４が施され、当該金属薄膜４上に抗体（抗原受容体）が固定される。流路３は、例えば第１のマイクロチップ基板１に形成されている。
第１のマイクロチップ基板１は、例えば、ポリジメチルシロキサン（Ｐｏｌｙｄｉｍｅｔｈｙｌｓｉｌｏｘａｎｅ：ＰＤＭＳ）などのシリコーン樹脂からなる。このような第１のマイクロチップ基板１とガラス製の第２のマイクロチップ基板２とを接合して構成されるマイクロチップにおいて、金属薄膜４および金属薄膜４に固定された抗体は、上記流路３内に存在する。
抗原を含む検体は、流路３の流入口３ａから導入され、流出口３ｂより排出される。
【００２５】
図１（ｂ）に示すように、金属薄膜４としては、例えば、化学的に安定した金（Ａｕ）が採用され、Ａｕ膜４ａの厚みとしては、例えば、２０〜５０ｎｍである。
また、Ａｕ膜４ａとガラス基板である第２のマイクロチップ基板２との密着性を向上させるために、Ａｕと第２のマイクロチップ基板２との間に設けた緩衝層として、酸化チタン（ＴｉＯ２）膜４ｂが設けられる。
【００２６】
本発明者らが先に出願した特願２０１３−３５５７８号にて提案したように、ガラスからなる成形体である基材に対して、図２に示す以下の工程０〜工程３を施すことにより、ガラスからなる基材に酸化チタン膜を形成することが可能であることが確認された。
（工程０）酸素および水分を含む大気雰囲気下で酸化チタンを固定するガラスからなる成形体である基材Ｗ（第２のマイクロチップ基板２）の表面に、光源Ｌから紫外光を照射する。
ここで、金属薄膜４はガラスからなる基材Ｗ（第２のマイクロチップ基板２）の一部分に形成するので、実際は、酸化チタン膜も基材Ｗの一部分に形成される。このため、図２に示すように、基材Ｗの表面に、酸化チタン膜の形成領域に対応した開口５ａを有する遮蔽部材５が設けられる。
【００２７】
上記のように開口５ａを介してガラスからなる基材Ｗに紫外光を照射することにより、図２の工程０に示すように、ガラス表面でのシロキサン結合部分が開裂して、シリコン（Ｓｉ）と結合した酸素（Ｏ）がガラス表面に露出する。この露出した酸素は、雰囲気中に含まれる水分の水素（Ｈ）と結合しヒドロキシ基を形成する。すなわち、最終的にはガラス表面の末端はヒドロキシ基になるものと考えられる。
なお、実際は、ガラスは図２に示すようにアモルファス構造でありシリコンと酸素は不規則に配列するが、ここでは理解を容易にするため、ガラスの表面構造をシリコンと酸素が直鎖状に並ぶシロキサン構造とした。なお、ガラスとしては二酸化ケイ素を骨格とするケイ酸塩ガラスを例にとったが、これに限るものではない。例えば、ホウ酸塩ガラスのような酸化物ガラスを用いてもよく、このようなガラスにおいても工程０の結果、ガラス表面の末端はヒドロキシ基になるものと考えられる。
【００２８】
上記工程０において照射される光としてはガラスに吸収され、かつガラスの活性化エネルギーを越える波長の光である波長２００ｎｍ以下の光（好ましくは波長１８０ｎｍ以下の光）を含む真空紫外光が、上記表面に照射される。具体的には、後述する実施の形態で示すように、例えば真空紫外エキシマランプから放出される波長１７２ｎｍに中心波長を有する単色光の光が上記表面に照射される。
【００２９】
（工程１）塩化チタン水溶液と亜硝酸イオン含有水溶液（例えば、亜硝酸ナトリウム水溶液）の混合液中に上記基材を浸漬する（図２の工程１（ａ））。
浸漬の結果、図２の工程１（ｂ）に示すように、ガラスからなる基材のヒドロキシ基末端から水素が外れ、酸素と混合液中のチタンイオンとが結合する。
そして、環状オレフィン系基材のオレフィン環の開裂した末端において、亜硝酸イオンによりチタンイオンの酸化、酸化したチタンイオンと酸素との結合、結合した酸素とチタンイオンとの結合が繰り返され、ガラスからなる基材の紫外光照射面に酸化チタン膜が成長する（図２の工程１（ｃ））。
【００３０】
（工程２）所定時間経過後、図２の工程２に示すように、上記混合液から基材を引き上げて洗浄する。すなわち、純水洗浄により反応をとめる。
浸漬時間の経過とともに、基材上での酸化チタン膜厚は厚くなるが、混合液から基材を引き上げて洗浄することにより、酸化チタン膜の形成反応は止まる。この浸漬時間を制御することで酸化チタン膜の膜厚を制御することができるものと考えられる。
（工程３）洗浄後の基材を常温で乾燥させる。
【００３１】
（工程４）  上記工程０〜工程３を経て、基材Ｗ（ガラス基板である第２のマイクロチップ基板２）の一部分（遮蔽部材５の開口５ａの部分）に酸化チタン膜４ｂが形成される。
続いて、工程３を経た基材Ｗを蒸着法やスパッタ法等による成膜を実現する成膜装置内に設置し、図３に示すように、基材Ｗの遮蔽部材側に金（Ａｕ）膜４ａを形成する。
（工程５）工程４において金（Ａｕ）膜を形成後、図３に示すように第２のマイクロチップ基板２（基材Ｗ）から、遮蔽部材５を剥離する。剥離の結果、Ａｕ膜４ａは、酸化チタン膜４ｂ上に形成されたものを除き、遮蔽部材５と共に第２のマイクロチップ基板２から除去される。
（工程６）図３に示すように第２のマイクロチップ基板２上に第１のマイクロチップ基板１を積層して、接合する。
以上の工程により、流路３内に金属薄膜４が施されたマイクロチップが形成される。
【００３２】
すなわち、本発明においては、以下のようにして前記課題を解決する。
（１）金属薄膜が成膜されているガラスからなる基板を含み、該金属薄膜を含む空間に流路が形成されるマイクロチップにおいて、基板と金属薄膜の間に、一方の面が上記基板に接し、他方の面は上記金属薄膜に接している酸化チタン膜を設ける。
（２）上記基板との間に酸化チタン膜を設けた金属薄膜を以下のようにして成膜する。
（ａ）上記ガラスからなる基板表面に、堆積する金属薄膜の大きさに対応した開口を有する遮蔽部材を設置後、酸素および水分を含む大気雰囲気下で、上記基板の遮蔽部材側表面に対して波長が２００ｎｍ以下の真空紫外光を含む光を照射し、次いで当該基板を塩化チタン水溶液と亜硝酸イオン含有水溶液の混合液中に浸漬し、上記混合液に上記基板を浸漬後、所定時間経過後、上記混合液から上記基板を引き上げ、水で洗浄して成膜プロセスを停止させ、水洗浄後の基材を常温で乾燥させる。
（ｂ）上記基板の遮蔽部材側表面に対して金属薄膜を堆積する。
（ｃ）上記基板から上記遮蔽部材を除去する。
（３）上記（１）（２）おいて、金属薄膜を、金（Ａｕ）、プラチナ（Ｐｔ）、ロジウム（Ｒｈ）、パラジウム（Ｐｄ）、パラジウム−プラチナ合金（Ｐｄ−Ｐｔ合金）のいずれかから構成する。
【発明の効果】
【００３３】
本発明によれば、下記の効果を得ることができる。
（１）本発明のマイクロチップは、ガラスからなる基板上に施す金属薄膜の緩衝膜として、消衰係数の小さい酸化チタン膜を採用している。よって緩衝膜の膜厚の偏差がＳＰＲ信号へ及ぼす影響も小さい。よって酸化チタン膜の膜厚の均一性は、チタン膜のときのような偏差が１ｎｍ程度の高い均一性を実現しなくてもよい。
（２）酸化チタン膜は親水性表面を有し、金等の金属薄膜との密着性も良好であり、ガラス基板と金属薄膜との密着性を向上する接着層として有用である。
（３）本発明においては、ガラスからなる基板表面に開口を有する遮蔽部材を介して波長が２００ｎｍ以下の紫外光を含む光を照射し、次いで、当該基材を塩化チタン水溶液と亜硝酸イオン含有水溶液の混合液中に基材を浸漬することによりガラスからなる基板表面への酸化チタン膜を形成しているので、基材上で酸化チタンを結晶化させるための数百度に加熱する焼成工程を必要としない。よって加熱工程による酸化チタンの粒子化は発生しない。このため、酸化チタン膜と金膜との結合状態は良好であり、酸化チタン膜が所々金膜から露出してしまうこともない。
（４）浸漬時間の経過とともに、基材上での酸化チタン膜厚は厚くなるので、浸漬時間を制御することで酸化チタン膜厚を容易に制御することが可能となる。
（５）また、本発明による酸化チタン膜形成は、ガラス基板上に化学的結合にて形成されるので、ガラス基材表面での酸化チタン膜の物理的強度は、酸化チタン膜の膜厚には依存しない。すなわち、ガラス基材と強固に結合した酸化チタン膜を形成することが可能となる。
（６）更に、加水分解反応を用いて酸化チタンを形成しているわけではないので、溶液温度を常温より高い温度に設定する必要がない。
（７）本発明により形成された酸化チタン膜は、アナタース型酸化チタン膜の光触媒機能とともに、ルチル型の高透明度という性質も具備しており、本発明によりガラス基板に形成された酸化チタン膜の消衰係数は小さい。よって、酸化チタン膜の膜厚の偏差が上記したＳＰＲ信号へ及ぼす影響も小さい。
（８）本発明により形成された酸化チタン膜は、親水性表面を有するので、このような酸化チタン上に金膜を蒸着法やスパッタ法で形成した場合、酸化チタン膜と金膜との結合状態は強い。
【図面の簡単な説明】
【００３４】
【図１】本発明のマイクロチップの構成例を示す図である。
【図２】本発明においてガラスからなる基材に酸化チタン膜を形成する工程の概略を説明する図である。
【図３】酸化チタン膜を有する金属薄膜を形成し、第１、第２のマイクロチップ基板を接合して本発明のマイクロチップを構成する工程を説明する図である。
【図４】工程０におけるオレフィン環の開裂、酸素導入について説明する図である。
【図５】工程１における酸化チタン膜の形成について説明する図（１）である。
【図６】工程１における酸化チタン膜の形成について説明する図（２）である。
【図７】工程１における酸化チタン膜の形成について説明する図（３）である。
【図８】工程１における酸化チタン膜の形成について説明する図（４）である。
【図９】工程１における酸化チタン膜の形成について説明する図（５）である。
【図１０】工程１における酸化チタン膜の形成について説明する図（６）である。
【図１１】工程１における酸化チタン膜の形成について説明する図（７）である。
【図１２】工程１における酸化チタン膜の形成について説明する図（８）である。
【図１３】第１、第２のマイクロチップ基板を接合する工程を説明する図である。
【図１４】エキシマランプの構成例を示す図である。
【図１５】エキシマランプの放射波長の分布を示す図である。
【図１６】基材にエキシマランプからの真空紫外光を照射する実験系の概略図である。
【図１７】ガラスに紫外線を照射することにより濡れ性が向上することを示す図である。
【図１８】三種類の混合液を用いて工程０〜工程３の処理を施した試料の酸化チタンに関するＸＰＳ測定結果を示す図である。
【図１９】希ガス蛍光ランプのその他の構成例を示す図である。
【図２０】チタン膜、酸化チタン膜の入射光波長に対する消衰係数を示す図である。
【図２１】酸化チタン膜の膜厚に対するＳＰＲ信号の変化を示す図である。
【図２２】チタン膜の膜厚に対するＳＰＲ信号の変化を示す図である。
【図２３】ＳＰＲセンサを説明する図である。
【図２４】マイクロチップおよびそれを用いたＳＰＲセンサの構成例を示す図である。
【図２５】チタン膜を有する金属薄膜の構成例を示す図である。
【図２６】ガラス基材表面に固定された酸化チタン膜が粒子状の形状となった場合を説明する図である。
【発明を実施するための形態】
【００３５】
１．工程０〜工程３とのその作用
まず、本発明における各工程における処理について説明する。
本発明においては、前記したようにガラスからなる第２のマイクロチップ基板２に対して以下の工程０〜工程３を施し、ガラスからなる第２のマイクロチップ基板２の一部に酸化チタン膜を形成する。
（工程０）第２のマイクロチップ基板２の一方の面に、図２に示したように酸化チタン膜を形成する領域に対応した開口５ａを有する遮蔽部材５を設け、酸素および水分を含む大気雰囲気下で酸化チタンを固定するガラスからなる第２のマイクロチップ基板２の表面に紫外光を照射する。
（工程１）塩化チタン水溶液と亜硝酸イオン含有水溶液（例えば、亜硝酸ナトリウム水溶液）の混合液中に第２のマイクロチップ基板２を浸漬する。
（工程２）所定時間経過後、上記混合液から第２のマイクロチップ基板２を引き上げて純水洗浄する（これにより、反応をとめる）。
（工程３）洗浄後の基板を常温で乾燥させる。
【００３６】
上記のように工程０においては、酸化チタン膜を形成する領域に対応した開口を有する遮蔽部材を介して、酸素を含む大気雰囲気下で第２のマイクロチップ基板２に紫外光を照射する。
上記した遮蔽部材は、例えば、シリコーン、ステンレスからなる開口を有するステンシルである。この遮蔽部材は、図示を省略したホルダ等で第２のマイクロチップ基板２の一方の面上に配置・固定される。
【００３７】
本発明にて採用した工程０は、ガラスからなる第２のマイクロチップ基板２（以下ガラス成形体ともいう）に対し、以下の作用を及ぼすことが確認された。
（ｉ）紫外光のガラスからなる第２のマイクロチップ基板２（ガラス成形体）表面への照射により、当該成形体表面が活性化する。具体的には当該成形体表面における金属原子等と酸素の結合部分の開裂が発生する。例えば、一般的なケイ酸塩ガラスの場合、シロキサン結合部分の開裂が発生する。
このようなシロキサン結合部分の開裂を発生させるような光としては、ガラスに吸収され、かつ、ガラスの活性化エネルギーを越える波長の光を照射する必要がある。具体的には、波長２００ｎｍ以下の真空紫外光をガラス（ケイ酸塩ガラス）からなる成形体表面に照射すると、当該成形体表面において、シロキサン結合部分の開裂が発生する。
なお、発明者らの実験によりシロキサン結合部分を確実に開裂させるには、波長１８０ｎｍ以下の光を上記成形体表面に照射することが好ましいことが分かった。
（ｉｉ）そして、上記活性化した成形体表面と大気中の水素とが結合し、ガラス表面はヒドロキシ基末端となる。すなわち、上記開裂により酸素（Ｏ）がガラス表面に露出する。この露出した酸素は、雰囲気中に含まれる水分の水素（Ｈ）と結合しヒドロキシ基を形成する。すなわち、最終的にはガラス表面の末端はヒドロキシ基になるものと考えられる。
そして、以下に続く工程１、２、３を適用することにより、上記成形体表面において膜厚が均一な酸化チタン膜が形成されることが確認された。ここで、塩化チタン水溶液と亜硝酸イオン含有水溶液の混合液中に基材を浸漬する工程１においては、加熱手続きは必要とされず、常温で実施される。
【００３８】
なお、波長が１８０ｎｍ以下の以下真空紫外光を照射した場合は、ガラス表面へ付着している有機物等の汚れが分解されるという付随的効果も顕著に得られる。この有機物等の汚れは後で述べる工程１における酸化チタン膜の形成反応の反応阻害物質となることもあるので、工程０においては、特に波長１８０ｎｍ以下の以下真空紫外光を照射することが好ましい。
【００３９】
本発明の基材への酸化チタン膜の形成方法により、ガラスからなる第２のマイクロチップ基板２（ガラス成形体）に酸化チタンが固定されるメカニズムは概ね以下のようなものと考えられる。
図４により工程０における金属原子等と酸素の結合部分の開裂、ヒドロキシ基末端化を説明する。例として、ガラスとしては二酸化ケイ素を骨格とするケイ酸塩ガラスを例にとったが、これに限るものではない。
工程０において、ガラス成形体に波長が２００ｎｍ以下の紫外光（具体的には、波長が１８０ｎｍ以下の以下真空紫外光（Ｖａｃｕｕｍ  Ｕｌｔｒａ  Ｖｉｏｌｅｔ：ＶＵＶとも言う）、）を含む光が照射される（図４（ａ）→（ｂ））。これにより、図４（ｂ）に示すように、金属原子等（図４の例ではシリコン：Ｓｉ）と酸素（Ｏ）の結合部分の開裂が発生する。そして図４（ｃ）に示すように、開裂した部分には大気中の水分から水素が導入され、最終的にはガラス表面の末端はヒドロキシ基になると考えられる。
【００４０】
次に図５−図１２により、工程１における酸化チタン膜の形成について説明する。
工程１において、図５（ａ）に示すように、ＶＵＶが照射されたガラス成形体を、塩化チタン（III）水溶液（ＴｉＣｌ３水溶液）と亜硝酸ナトリウム水溶液（ＮａＮＯ２水溶液）の混合液に浸漬する。上記混合液中には、チタンイオン（Ｔｉ３＋）、亜硝酸イオン（ＮＯ２−）が含まれる。
【００４１】
浸漬の結果、図５（ｂ）に示すように、ガラス成形体のヒドロキシ基末端から水素が外れ、酸素と混合液中のチタンイオンとが結合する。
ここで、理解を容易にするために、ガラス（ケイ酸塩ガラス）を形成する二酸化ケイ素が水晶のような結晶構造であると考える。
図５の（ｍ−０）（ｍ−１）に結晶構造において酸素とチタンイオンとが結合した模式図を示す。同図の斜線を付した円がチタン原子（イオン）である。
後で述べる実験結果により、工程０〜工程３の処理を施すことにより、ガラス表面に透明な（ルチル型の）酸化チタン膜が形成された。この実験結果から、図５の（ｍ−１）の模式図に示すように、酸素と結合したチタン分子は４つ四角形状に配列するように分布していると考えられる。
【００４２】
すなわち、ＶＵＶの照射によりシリコン（Ｓｉ）と酸素（Ｏ）の結合部分が開裂し、ガラス表面に露出するヒドロキシ基末端の分布は、混合液中ではガラス表面に露出する酸素原子の分布に相当する。チタンイオンはこの露出した酸素原子と結合するので、チタンイオンの配列は、上記した酸素原子の分布に依存する。
そして酸素と結合したチタンイオンの分布は、酸化チタンの結合距離に相当するような分布であり、チタンの配列はルチル型の正方晶系になるような分布である。
すなわち、本発明の酸化チタン膜の形成方法で形成される酸化チタン膜の分子構造は、ルチル型が支配的になる。
【００４３】
図５の模式図（ｍ−１）から明らかなように、酸素および水分を含む大気中での真空紫外光の照射によりシリコン（Ｓｉ）と酸素（Ｏ）との結合部分が開裂した状態のガラス（ケイ酸塩ガラス）成形体表面においては、４個のチタン原子により立方晶の１段目が形成される。なお、４個のチタン原子からなる四角形の中には、２個の酸素原子が分布している。
【００４４】
上記浸漬により、時間の経過に伴い図６−図１２に示すように酸化チタン膜が成長する。すなわち、図６（ｃ）に示すように、［（チタン酸化）→（チタンと酸素の結合）］を繰り返す。
まず、図６（ｃ−１）に示すように、ガラス成形体の酸素と結合したチタンイオンと混合液中にチタンイオンと共存している亜硝酸イオンによって酸化され、Ｔｉ３＋→Ｔｉ４＋となる（図６の模式図（ｍ−２）参照）。
【００４５】
この酸化されたチタンイオンは、図７（ｃ−２）に示すように、混合液中の水分から供与された酸素と結合する。図７の模式図（ｍ−３）で示すチタン原子（チタンイオン）４個からなる四角形とこの四角形の中に分布する２個の酸素原子からなる立方晶の１段目を、便宜上、１層目と呼ぶことにする。
図７の（ｃ−２）におけるチタンイオンと酸素原子との結合は１層目のチタンイオン２個に対して１つの酸素原子が結合したものである。1層目には４個のチタンイオンがあるので、結合する酸素原子の数は２個となる。２個の酸素原子の位置する領域を図７の（ｍ−３）に示すように便宜上、２層目と呼ぶことにする。
【００４６】
次に、図８（ｃ−３）に示すように、この酸素原子と混合液中のチタンイオンとが結合する。具体的には、図８の模式図（ｍ−４）に示すように、１層目に位置する２個の酸素原子と１個のチタンイオンとが結合する。
【００４７】
そして、図９（ｃ−１）、模式図（ｍ−５）に示すように、上記したように導入された1個のチタンイオンは、亜硝酸イオンにより酸化され、Ｔｉ３＋→Ｔｉ４＋となる。
この酸化されたチタンイオンは、図１０（ｃ−２）に示すように、混合液中の水分から供与された酸素と結合する。
具体的には、図１０の模式図（ｍ−６）に示すように、２層目の１個のチタンイオンに対し２個の酸素原子が結合する。この２個の酸素原子の位置する領域を便宜上、３層目と呼ぶことにする。
【００４８】
そして、図１１（ｃ−３）に示すように、この酸素原子と混合液中のチタンイオンとが結合する。具体的には、図１１の模式図（ｍ−７）に示すように、３層目の２個の酸素原子と、4個のチタンイオンとが結合する。
そして、図１１（ｃ−１）、図１１の模式図（ｍ−８）に示すように、亜硝酸イオンにより４個のチタンイオンは酸化される。
以下、上述した［（ｃ−２）酸化したチタンイオンと酸素との結合］、［（ｃ−３）結合した酸素とチタンイオンとの結合］、そして［（ｃ−１）亜硝酸イオンによるチタンイオンの酸化］が繰り返して行われる。
【００４９】
上記した、１層目、２層目、３層目の順に積み上げられて成長する図１２の模式図（ｍ−９）に示す酸化チタン膜は、図１２のＡ，Ｂに示すルチル型が支配的となる。
このため、本発明により形成される酸化チタン膜は、高い透明性を示し、波長領域３００〜７００ｎｍにおいて光の吸収は殆どなく、極めて高い透明性を示す。
【００５０】
以上のように、工程１においては、環状オレフィン系成形体のオレフィン環の開裂した末端において、（ｃ−１）亜硝酸イオンによりチタンイオンの酸化、（ｃ−２）酸化したチタンイオンと酸素との結合、（ｃ−３）結合した酸素とチタンイオンとの結合が繰り返され、ガラス成形体のＶＵＶ照射面に酸化チタン膜が成長するものと考えられる。
【００５１】
すなわち、塩化チタン（III）水溶液（ＴｉＣｌ３水溶液）と亜硝酸ナトリウム水溶液（ＮａＮＯ２水溶液）の混合液に浸漬されたガラス成形体表面のＶＵＶ照射領域においては、以下のような反応式で酸化チタンが形成されているものと考えられる。
３Ｔｉ＋３＋６Ｈ2Ｏ→３ＴｉＯ２＋１２Ｈ＋＋３ｅ−
【００５２】
なお、図５−図１２により説明した工程１における酸化チタン膜の形成は、上記したように、ガラス（ケイ酸塩ガラス）を形成する二酸化ケイ素が水晶のような結晶構造であると仮定したものである。実際は、図１に示すように、ガラスはアモルファス構造でありシリコンと酸素は不規則に配列する。
上記したように、ガラス成形体上に形成される酸化チタンの結晶構造は、ガラス成形体表面に存在する酸素の位置によって決定付けられると考えられる。そのため、ガラス（ケイ酸塩ガラス）を形成する二酸化ケイ素が水晶のような結晶構造のときには、表面に露出した酸素原子と結合するチタンイオンの分布は、成長する酸化チタン膜の結晶構造がルチル型の正方晶系になるような分布となるが、アモルファス構造のガラスにおいては、工程０によりガラス表面に露出する酸素原子の配置（すなわち、酸素と結合するチタンイオンの分布）は、必ずしも成長する酸化チタン膜の結晶構造がルチル型の正方晶系になるような分布とはならない。
表面に露出する酸素原子の配置が、当該酸素原子と結合するチタンイオンの配置（距離）がアナタース型の酸化チタンの格子定数とほぼ一致している領域にはアナタース型の酸化チタンが形成されるものと考えられる。
すなわち、アモルファス構造のガラス成形体表面に形成した酸化チタン膜において、ルチル型の酸化チタンとアナタース型の酸化チタンが混在するものと考えられる。
【００５３】
上記のようにガラス成形体を所定時間、上記混合液に浸漬したのち、工程２においては、混合液から引き上げて純水等で洗浄し、上記反応を止める。
上記混合液への浸漬時間の経過とともに基材上での酸化チタン膜厚は厚くなるが、混合液から基材を引き上げて洗浄することにより、酸化チタン膜の形成反応は止まり、この浸漬時間を制御することで酸化チタン膜の膜厚を制御することができるものと考えられる。
工程３においては、上記洗浄後の基材を常温で乾燥させる。
【００５４】
２．工程４〜工程５
次に、本発明においては、前記した工程０〜工程３を経た第２のマイクロチップ基板２に前記図３に示したように以下の工程４、工程５を施し、ガラスからなる第２のマイクロチップ基板２の一部に形成された酸化チタン膜上に金（Ａｕ）等の金属箔膜を形成する。
（工程４）工程３を経たガラスからなる第２のマイクロチップ基板（ガラス成形体）を蒸着法やスパッタ法等による成膜を実現する成膜装置内に設置し、ガラス成形体の遮蔽部材側に、例えば金（Ａｕ）等の金属薄膜を形成する。
（工程５）第２のマイクロチップ基板から、遮蔽部材を剥離する。剥離の結果、Ａｕ膜は、酸化チタン膜上に形成されたものを除き、遮蔽部材と共に第２のマイクロチップ基板から除去される。
【００５５】
工程４において、工程３を経たガラス成形体の遮蔽部材側に金属薄膜４が形成される。上記したように、金属薄膜を形成するための金属材料としては金、銀、銅、アルミニウムなどが使用されるが、特に可視光もしくは近赤外光に対応し、かつ化学的に安定した金属材料としては、一般に、金（Ａｕ）が用いられる。なお、金と同様の効能を有する金以外の金属材料としては、例えば、プラチナ（Ｐｔ）、ロジウム（Ｒｈ）などがある。
【００５６】
工程５において、第２のマイクロチップ基板から遮蔽部材を剥離することにより、Ａｕ等の金属薄膜は、酸化チタン膜上に形成されたものを除き、遮蔽部材と共に第２のマイクロチップ基板から除去される。
遮蔽部材の除去は、例えば、図示を省略したホルダを外して、第２のマイクロチップ基板２上から取り外すことで行われる。
【００５７】
３．工程６
次に、本発明においては、前記した工程０〜工程５を経た第２のマイクロチップ基板に以下の工程６を施し、第２のマイクロチップ基板と第１のマイクロチップ基板とからなるマイクロチップを形成する。
（工程６）第２のマイクロチップ基板上に第１のマイクロチップ基板を積層して、接合する。
マイクロチップ基板の接合は、例えば、例えば特許文献５や特許文献６に示されているように、第１のマイクロチップ基板１表面に真空紫外光を照射して当該表面を活性化させた後、第２のマイクロチップ基板２を貼り合わせて行われる。
具体的には、図１３（ａ）に示すように、第１のマイクロチップ基板１に波長１７２ｎｍに輝線を有するエキシマランプからの光を照射して当該表面に改質処理（酸化処理）を施す。
次に、図１３（ｂ）に示すように、第１のマイクロチップ基板１の改質処理された側と、第２のマイクロチップ基板２の金属薄膜４が施されている面とを対向させ、両基板を積層して密着させて接合することにより、図１３（ｃ）に示すようなマイクロチップを得る。
【００５８】
以上のようにＳＰＲセンサ用のマイクロチップを形成することにより、下記の効果を得ることができる。
（１）本発明のマイクロチップは、第２のマイクロチップ基板２上に施す金属薄膜の緩衝膜として、消衰係数の小さい酸化チタン膜を採用している。よって緩衝膜の膜厚の偏差がＳＰＲ信号へ及ぼす影響も小さい。よって酸化チタン膜の膜厚の均一性は、チタン膜のときのような偏差が１ｎｍ程度の高い均一性を実現しなくてもよい。
（２）また酸化チタン膜は親水性表面を有し、金等の金属薄膜との密着性も良好であり、ガラス基板である第２のマイクロチップ基板２と金属薄膜４との密着性を向上する接着層として有用である。すなわち、本発明の酸化チタン膜で形成された酸化チタン膜は、親水性表面を有するので、このような酸化チタン上に金膜４ａを蒸着法やスパッタ法で形成した場合、酸化チタン膜と金膜４ａとの結合状態は強い。また、金膜４ａの膜厚も比較的均一となる。
（３）図４乃至図１２を用いて説明した通り、本発明のおける第２のマイクロチップ基板２上での酸化チタン膜の形成は、チタンの酸化（ｃ−１）、酸化したチタンと酸素との結合（ｃ−２）、結合した酸素とチタンとの結合（ｃ−３）が繰り返し行われることでなされるものと考えられる。すなわち、浸漬時間の経過とともに、基材上での酸化チタン膜厚は厚くなるので、浸漬時間を制御することで酸化チタン膜厚を容易に制御することが可能となる。すなわち、工程２にように水により表面を洗浄して酸化チタン膜の形成反応を止めることにより、酸化チタン膜の膜厚は制御される。
（４）また、加水分解反応を用いて酸化チタンを形成しているわけではないので、溶液温度を常温より高い温度に設定する必要がない。
（５）本発明により形成された酸化チタン膜は、ガラス表面の酸素とチタンイオンとの共有結合で成長するので、従来のＷｅｔ  Ｐｒｏｃｅｓｓを用いた物理吸着によりガラス表面に酸化チタンを固定する場合と異なり、当該酸化チタン膜の膜厚が比較的厚く形成されたとしても強固にガラス表面に固定される。
（６）また、酸化チタン膜の形成工程においては、基材上で酸化チタンを結晶化させるための数百度に加熱する焼成工程を必要としない。よって加熱工程による酸化チタンの粒子化は発生しない。そのため、金膜４ａ等の金属薄膜４から酸化チタン膜が露出してしまうといった不具合が生じることはない。
【００５９】
４．本発明の具体例
以下、本発明の具体的な実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の要旨を限定するものではない。
【００６０】
以下、本発明の実施形態について、まず、（ａ）第２のマイクロチップ基板２（ガラス成形体）上に金属薄膜４が設けられる位置に対応した開口を有する遮蔽部材を設け、ガラス成形体の遮蔽部材側表面に紫外光を照射し当該成形体表面を活性化する工程０、（ｂ）工程０によって表面処理された成形体を塩化チタン水溶液と亜硝酸イオン含有水溶液である亜硝酸ナトリウム水溶液の混合液中に基材を浸漬し、所定時間経過後、上記混合液から基材を引き上げて洗浄し、洗浄後の基材を常温で乾燥させる工程１、２、３について順次説明する。
【００６１】
〔工程０〕
工程０は、前記図２に示したようにガラス成形体（基材W）表面に開口５ａを有する遮蔽部材５を設け、ガラス成形体の遮蔽部材側表面に紫外光を照射する工程である。
上記した遮蔽部材５は、例えば、シリコーン、ステンレスからなる開口５ａを有するステンシルである。この遮蔽部材５は、図示を省略したホルダ等で第２のマイクロチップ基板２の一方の面上に配置・固定される。
そして、ガラス成形体（基材W）の遮蔽部材側表面への紫外光の照射により、当該表面は活性化される。
光源Ｌとしては、例えば中心波長が１７２ｎｍの真空紫外光を放出するエキシマランプを使用する。
【００６２】
図１４はエキシマランプの構成例を示す図である。エキシマランプは管状構造であり、図１４は管軸を含む平面で切った断面図を示す。エキシマランプ１０は、内側管１１１と外側管１１２がほぼ同軸に配置された略二重管構造の容器（発光管）１１を有し、この容器１１の両端部１１Ａ，１１Ｂが封着されることで、内部に円筒状の放電空間Ｓが形成される。放電空間Ｓにはキセノン、アルゴン、クリプトンなどの希ガスが封入される。容器１１は石英ガラスからなる。内側管１１１の内周面には内側電極１２が設けられ、外側管１１２の外周面には網状の外側電極１３が設けられる。これら電極１２，１３は容器１１と放電空間Ｓを介在されて配置していることになる。電極１２，１３は、リード線Ｗ１１，Ｗ１２を介して電源装置１６が接続される。電源装置１６より高周波電圧が印加されると、電極１２，１３間に誘電体（１１１，１１２）を介在させた放電（いわゆる誘電体バリア放電）が形成され、キセノンガスの場合は中心波長１７２ｎｍの真空紫外光が発生し、外部へ当該真空紫外光が放射される。
【００６３】
図１５は、図１４に記載のエキシマランプ１０を周波数２０ＫＨｚ、管壁負荷０.１Ｗ／ｃｍ２で点灯したときの放射波長の分布を示す。横軸は放射波長を示し、縦軸は波長１７０ｎｍの光の強度に対する相対値を示す。
【００６４】
図１６に実験系の概略図を示す。図１６にあるように、ワークステージＷＳ上の基材Ｗにエキシマランプ１０からの真空紫外光を照射した。エキシマランプ１０としては、上記したような中心波長１７２ｎｍの真空紫外光を放出するエキシマランプを用いており、試料表面における放射照度は２０ｍＷ／ｃｍ２であった。
試料はケイ酸塩ガラスを用いて成形した成形体であり、その形状は厚み１０ｍｍ、縦１００ｍｍ、横１００ｍｍの正方形の基板である。
【００６５】
図１７はガラスへ紫外線を照射したときの濡れ性が向上する様子を示す図である。同図の横軸は紫外線照射時間（ｓｅｃ）、縦軸はガラスに対する水の接触角（°）であり、同図は、無アルカリガラスに照射距離２ｍｍで標準出力エキシマランプ（１０ｍＷ／ｃｍ2）から１７２ｎｍの紫外線を照射したときのデータを示している。
同図に示すように、ガラスに紫外線を照射することでガラスに対する水の接触角（°）が小さくなり、濡れ性が向上している。濡れ性が向上する理由は、ガラスに紫外線を照射することにより、ガラス表面が活性化され活性化表面の末端がヒドロキシ基（ＯＨ基）になっているものと考えられる。
【００６６】
以上まとめると、ガラス成形体表面に紫外光（真空紫外光）を照射する工程０によるガラス成形体表面処理は当該表面の活性化および活性化表面の末端はヒドロキシ基になると考えられる。上記データから判断すると、工程０によれば、当該表面の活性化として具体的には当該表面における金属原子等と酸素との結合部分の開裂がなされるとともに、開裂した部分には大気中の水分から水素が導入され、最終的にはガラス表面の末端はヒドロキシ基になると考えられる。
【００６７】
〔工程１〕〔工程２〕〔工程３〕
次に工程１，２，３について説明する。
工程１は、工程０において紫外光（真空紫外光）を照射した表面を有するガラス成形体である基材を塩化チタン水溶液と亜硝酸イオン含有水溶液の混合液中に浸漬する工程であり、工程２は所定時間経過後、上記混合液から基材を引き上げて洗浄するものであり、工程３は洗浄後の基材を常温で乾燥させるものである。
【００６８】
使用した基材は、ケイ酸塩ガラスを用いて成形した成形体であり、その形状は厚み２ｍｍ、縦８ｍｍ、横８ｍｍの正方形の基板である。
この基材に、中心波長１７２ｎｍの真空紫外光を放出するエキシマランプからの真空紫外光を１〜２分間照射した。基材照射面における放射照度は４〜５ｍＷ／ｃｍ２以下であった。
【００６９】
次に、工程１、工程２、工程３として、塩化チタン（III）濃度が２０％〜１０ｍＭである塩化チタン（III）水溶液と+亜硝酸ナトリウム濃度が０．１Ｍである亜硝酸ナトリウム水溶液の混合液中に上記基材を浸漬させた。浸漬させる混合液としては、ｐＨ＝７、ｐＨ＝８．５、ｐＨ＝１０の水素イオン指数に調整した三種類の混合液を用いた。なお、ｐＨ＝８．５への調整は、混合液に酢酸カルシウムを導入して行った。同様に、ｐＨ＝１０への調整は、酢酸カルシウムおよび水酸化ナトリウムを導入して行った。浸漬してから３０分経過後各混合液から基材を引き上げて純水で洗浄し、常温で乾燥させた。
工程１、工程２、工程３を経た試料の表面状態を調査するため、リガク社製ＸＰＳ−７０００型Ｘ線電子分光（ＸＰＳ）装置を用いて当該表面のＸＰＳ測定を行った。
【００７０】
図１８にＸＰＳ測定の結果を示す。各ｐＨ値の混合液に浸漬した基材のいずれにおいても、チタン（Ｔｉ）に帰属される４５３ｅＶ付近のピークは確認されなかったが、酸化チタン（ＴｉＯ２）に帰属される４５８ｅＶ付近のピークが確認された。これにより、各基材表面に固定されたのは酸化チタンであることが確認された。
すなわち、工程１、工程２、工程３の処理を行うことにより、工程０の処理が実行されたケイ酸塩ガラスからなる成形体表面に酸化チタン膜が形成された。
【００７１】
〔結晶構造〕
ガラス（ケイ酸塩ガラス）はアモルファス構造でありシリコンと酸素は不規則に配列する。上記したように、ガラス成形体上に形成される酸化チタンの結晶構造は、ガラス成形体表面に存在する酸素の位置によって決定付けられると考えられる。そのため、工程０によりガラス表面に露出する酸素原子の配置（すなわち、酸素と結合するチタンイオンの分布）は、成長する酸化チタン膜の結晶構造がルチル型となるように分布しているところもあれば、アナタース型の酸化チタン膜が形成されるように分布しているところもあると考えられる。
すなわち、アモルファス構造のガラス成形体表面に形成した酸化チタン膜において、ルチル型の酸化チタンとアナタース型の酸化チタンが混在するものと考えられる。
【００７２】
〔親水性〕
次に、上記三種類の混合液を用いて工程０〜工程３の処理を施して、ガラス成形体表面に酸化チタン膜を施した三種類のガラス成形体について、各成形体の酸化チタン膜形成表面における接触角を測定した。比較例として、酸化チタン膜を表面に形成する前のガラス成形体表面における接触角を測定した。接触角の測定に用いた液体としては、水を採用した。
酸化チタンを表面に形成する前のガラス成形体表面における接触角は、約６０度であった。一方、上記三種類のガラス成形体の酸化チタン形成表面における接触角は、いずれも１０度未満であった。すなわち、本発明の酸化チタン膜形成方法を用いてガラス成形体表面に酸化チタンを形成すると、酸化チタン形成表面は親水性表面となる。
【００７３】
〔吸光度〕
上記三種類の混合液を用いて工程０〜工程３の処理を施して、ガラス成形体表面に酸化チタン膜を施した三種類のガラス成形体について、吸光度の波長特性を調査した。比較例として、酸化チタン膜を表面に形成する前のガラス成形体における吸光度の波長特性を調査した。
測定は、日立ハイテクノロジーズ社製分光光度計（ａｂｓｏｒｐｔｉｏｎ  ｓｐｅｃｔｒｏｐｈｏｔｏｍｅｔｅｒ）（型式Ｕ−３３１０）を使用した。
結果として、波長領域３００〜７００ｎｍにおいて、酸化チタン膜を形成する前のガラス成形体の吸光度特性も、酸化チタン膜を形成後のガラス成形体の吸光度特性も変化はなかった。すなわち、形成した酸化チタン膜において波長領域３００〜７００ｎｍにおいて光の吸収は殆どないことが分かった。
【００７４】
一般に、酸化チタンは粒子サイズがナノサイズになると、可視光領域に対して高い透明性を示すことが知られている。よって、今回ガラス成形体表面に形成した酸化チタン膜の膜厚はｎｍオーダーであると推察される。
なお、塩化チタン水溶液と亜硝酸イオン含有水溶液の混合液中に浸漬する時間が長くなると、それに依存してガラス成形体表面に形成される酸化チタン膜の膜厚も厚くなる。我々の実験では、波長領域３００〜７００ｎｍにおける透明性を維持する場合には、浸漬時間は３０分以内が望ましいことが分かった。
【００７５】
本発明によりガラス成形体（第２のマイクロチップ基板２）上に形成される酸化チタン膜は、ルチル型、アナタース型が混在して結晶化したものであるので、ガラス成形体と酸化チタン膜との密着性は安定である。
【００７６】
一般に、ルチル型酸化チタン膜の方がアナタース型酸化チタン膜より波長３００ｎｍ以下の光に対する透明度が高い。
本発明による酸化チタン膜は、ルチル型、アナタース型が混在しているので、アナタース型酸化チタン膜の光触媒機能とともに、ルチル型の高透明度という性質も具備しており、消衰係数は小さい。
【００７７】
ここで、上記した例では真空紫外光を放出する光源としてエキシマランプを使用したがこれに限るものではなく、例えば、希ガス蛍光ランプを使用することも可能である。
図１９に希ガス蛍光ランプのその他の構成例を示す。同図（ａ）は管軸を含む平面で切った断面図を示し、（ｂ）は（ａ）のＡ−Ａ線断面図を示す。図１９において、ランプ２０は一対の電極２２、２３を有し、電極２２、２３は容器（発光管）２１の外周面に配設され、電極２２，２３の外側には保護膜２４が設けられる。容器２１の内周面の光出射方向側に対して反対側の内面に紫外線反射膜２５が設けられ（図１９（ｂ）参照）、その内周に低軟化点ガラス層２６が設けられ、この低軟化点ガラス層２６の内周面に、蛍光体層２７が設けられる。その他の構成は図１４に示したものと同様であり、容器２１内の放電空間Ｓに封入されるガス、蛍光体層２５に用いられる蛍光体も同様である。
電極２２，２３に高周波電圧が印加されると、電極２２，２３間に誘電体バリア放電が形成され、前記したように紫外光が発生する。これにより蛍光体が励起され蛍光体層から光が発生する。蛍光体を適切に選択すると、蛍光体層からは例えば中心波長が１９０ｎｍ近辺の紫外光が発生する。この光は紫外線反射膜２５で反射され、紫外線反射膜２５が設けられていない開口部分から外部に放射される。
また、成形体表面における真空紫外光の照射領域が小さい場合は、放射光の波長領域内に真空紫外光波長を含む重水素ランプを使用することも可能である。
【００７８】
なお、上記した例では、工程０において、ガラス表面にヒドロキシ基（ＯＨ基）を導入するとともに酸化チタン膜形成の反応阻害物質となる有機物等の汚れを除去するために、酸素および水分を含む大気雰囲気下で、ガラス表面に波長が２００ｎｍ以下の真空紫外光を含む光を照射したが、この方法以外にも同様の効果を得ることができる。
例えば、ガラスをフッ酸（ＨＦ）や過酸化水素水や混酸（例えば、硫酸と硝酸を３：１の体積比で混合した液体）等の酸性溶液や水酸化ナトリウム水溶液等のアルカリ性溶液に浸漬した場合も同様の効果を得られる。
また、ガラス表面を大気圧雰囲気でプラズマ放電処理（例えば、大気圧プラズマ処理）を施すことによっても同様の効果を得られる。
しかしながら、酸性溶液やアルカリ性溶液への浸漬工程や大気圧プラズマ処理工程を採用する場合、ガラス表面へのＯＨ基導入作用や反応阻害物質の除去作用とともに、ガラス表面の破壊作用が発生し、当該ガラス表面にダメージが加わり、表面状態が荒れることになる。従って、工程０に採用する工程としては、酸素および水分を含む大気雰囲気下で、ガラス表面に波長が２００ｎｍ以下の真空紫外光を含む光を照射する工程を採用することが好ましい。
【００７９】
次に、（ｃ）工程０〜工程３により遮蔽部材５の開口部に酸化チタン膜を設けた第２のマイクロチップ基板２（ガラス成形体）を成膜装置内に設置し、ガラス成形体の遮蔽部材側に、例えば金（Ａｕ）等の金属薄膜４を形成する工程４、（ｄ）第２のマイクロチップ基板２から遮蔽部材５を剥離し、金等の金属薄膜４を酸化チタン膜上に形成されたものを除き、遮蔽部材５と共に第２のマイクロチップ基板２から除去する工程５について順次説明する。
【００８０】
工程４における金属薄膜４の形成工程において、図３に示したように今回は金膜４ａを第２のマイクロチップ基板２（ガラス成形体）上に構成した。成膜装置としてはスパッタ装置を使用し、第２のマイクロチップ基板２上に膜厚５０ｎｍの金膜４ａを形成した。
工程５において、ステンシルからなる遮蔽部材５を、例えば、図示を省略したホルダを外して第２のマイクロチップ基板２上から取り外した。
【００８１】
最後に、（ｅ）第２のマイクロチップ基板２上に第１のマイクロチップ基板１を積層して、接合する工程６について説明する。
第１のマイクロチップ基板１の材質をポリジメチルシロキサン(Ｐｏｌｙｄｉｍｅｔｈｙｌｓｉｌｏｘａｎｅ: ＰＤＭＳ)とし、ガラス成形体である第２のマイクロチップ基板２としたときの接合手順例について説明する。
（Ａ）まず、図１３（ａ）に示すような構成にて、中心波長１７２ｎｍのエキシマランプから放出される光を第１のマイクロチップ基板１の接合面に照射した。第１のマイクロチップ基板１の照射面とランプ下面との距離は３ｍｍ、第１のマイクロチップ基板１表面における放射照度は１０ｍＷ／ｃｍ２であり、照射時間は１２０秒とした。
（ｂ）次に、図１３（ｂ）に示すように、第１のマイクロチップ基板１の光照射された側と、第２のマイクロチップ基板２の金属薄膜４が施されている面とを対向させ、両基板を積層して密着させた。
（ｃ）次に、積層した第１および第２のマイクロチップ基板１，２を１ｋｇ／ｃｍ２の圧力で加圧した。加圧時間は１０秒とし、その後、加圧状態を解除した。
（ｄ）その後、図示を省略した予め１５０°Ｃに加熱していた加熱ステージ上に積層した第１および第２のマイクロチップ基板１，２を乗せ、５秒後にこの積層した第１および第２のマイクロチップ基板１，２を加熱ステージから取り出した。
以上のような手順により、図１３（ｃ）に示すようなマイクロチップを得た。
【００８２】
次に、図２０に酸化チタン膜の入射光波長に対する消衰係数を示すグラフを示す。図２０の横軸は波長（ｎｍ）、縦軸は消衰係数である。このグラフから明らかなように、波長６７０ｎｍにおいて、酸化チタンの消衰係数は０である。よって、酸化チタン膜が緩衝膜である場合、当該酸化チタン膜の膜厚がＳＰＲ信号に殆ど影響を及ぼさないことが期待される。
上記を踏まえ、金属薄膜の緩衝膜が従来のチタン膜の場合と、本発明の酸化チタン膜の場合のときのＳＰＲ信号感度をシミュレーションにより求めて比較した。
シミュレーション条件は、入射光の波長を６７０ｎｍ、金属薄膜４は膜厚が４０〜５０ｎｍの金薄膜とし、ＳＰＲ共鳴角は７１°となる条件（角度固定した条件）に設定した。
【００８３】
そして、チタン膜、酸化チタン膜の膜厚が０〜５０ｎｍの範囲で、ＳＰＲ信号がどのように変化するかを求めた。図２１に酸化チタン膜の場合、図２２にチタン膜の場合を示す。図２１、図２２の横軸は入射光の角度、縦軸はＳＰＲ信号強度である。
図２２から明らかなように、チタン膜の場合、膜厚が０〜５０ｎｍの範囲で膜厚に応じて金属薄膜４の裏面に照射された光の反射光（ＳＰＲ信号）の強度が大幅に変化することが分かる。それに対し、図２１から明らかなように、酸化チタン膜の場合、膜厚が０〜５０ｎｍの範囲で膜厚に応じて金属薄膜の裏面に照射された光の反射光（ＳＰＲ信号）の強度は、殆ど差が見られない。
したがって、角度固定型のＳＰＲセンサにおいては、金属薄膜４の緩衝膜として酸化チタン膜を使用することが好ましいことが分かった。
【符号の説明】
【００８４】
１          第１のマイクロチップ基板
２          第２のマイクロチップ基板
３          流路
３ａ        流入口
３ｂ        流出口
４          金属薄膜
４ａ        金膜
４ｂ        酸化チタン膜（緩衝層）
５          遮蔽部材
５ａ        開口
１０        エキシマランプ
１１        容器（発光管）
１２        内部電極
１３        外部電極
１６        電源
２１        容器（発光管）
２２，２３  電極
２４        保護膜
２５        紫外線反射膜
２６        ガラス層
２７        蛍光体層
Ｌ          ランプ
Ｗ          基材
ＷＳ        ワークステージ
【図１】
2014235115.tif 000003
【図２】
2014235115.tif 000004
【図３】
2014235115.tif 000005
【図４】
2014235115.tif 000006
【図５】
2014235115.tif 000007
【図６】
2014235115.tif 000008
【図７】
2014235115.tif 000009
【図８】
2014235115.tif 000010
【図９】
2014235115.tif 000011
【図１０】
2014235115.tif 000012
【図１１】
2014235115.tif 000013
【図１２】
2014235115.tif 000014
【図１３】
2014235115.tif 000015
【図１４】
2014235115.tif 000016
【図１５】
2014235115.tif 000017
【図１６】
2014235115.tif 000018
【図１７】
2014235115.tif 000019
【図１８】
2014235115.tif 000020
【図１９】
2014235115.tif 000021
【図２０】
2014235115.tif 000022
【図２１】
2014235115.tif 000023
【図２２】
2014235115.tif 000024
【図２３】
2014235115.tif 000025
【図２４】
2014235115.tif 000026
【図２５】
2014235115.tif 000027
【図２６】
2014235115.tif 000028